(57)【要約】【課題】赤外光を適正にカットすることができる上、入射角度依存性の低い光学フィルタを提供する。【解決手段】光学フィルタであって、波長４００ｎｍ〜５５０ｎｍの光の平均透過率が８０％以上の第１の赤外線吸収ガラス板と、波長４００ｎｍ〜５５０ｎｍの光の平均透過率が８０％以上の第２の赤外線吸収ガラス板と、を備え、前記第１の赤外線吸収ガラス板の波長７００ｎｍにおける透過率をＴａとし、前記第２の赤外線吸収ガラス板の波長７００ｎｍにおける透過率をＴｂとしたとき、ＴａとＴｂの差の絶対値ΔＴが１０％以上、９０％以下である、光学フィルタ。【選択図】図２
2020086335.tif 000002
【特許請求の範囲】
【請求項１】
光学フィルタであって、
波長４００ｎｍ〜５５０ｎｍの光の平均透過率が８０％以上の第１の赤外線吸収ガラス板と、
波長４００ｎｍ〜５５０ｎｍの光の平均透過率が８０％以上の第２の赤外線吸収ガラス板と、
を備え、
前記第１の赤外線吸収ガラス板の波長７００ｎｍにおける透過率をＴａとし、前記第２の赤外線吸収ガラス板の波長７００ｎｍにおける透過率をＴｂとしたとき、ＴａとＴｂの差の絶対値ΔＴが１０％以上、９０％以下である、光学フィルタ。
【請求項２】
波長８５０ｎｍ〜９５０ｎｍの範囲における光学濃度の平均値が２．５以上である、請求項１に記載の光学フィルタ。
【請求項３】
波長４００ｎｍ〜５５０ｎｍの光の平均透過率が７６％以上である、請求項１または２に記載の光学フィルタ。
【請求項４】
前記第１の赤外線吸収ガラス板の両面側に、前記第２の赤外線吸収ガラス板が設けられている、請求項１乃至３のいずれか一つに記載の光学フィルタ。
【請求項５】
前記第１の赤外線吸収ガラス板は、鉄を含み、
前記第２の赤外線吸収ガラス板は、銅を含む、請求項１乃至４のいずれか一つに記載の光学フィルタ。
【請求項６】
前記第１の赤外線吸収ガラス板および前記第２の赤外線吸収ガラス板は、銅を含む、請求項１乃至４のいずれか一つに記載の光学フィルタ。
【請求項７】
前記第２の赤外線吸収ガラス板は、フッ素を含む、請求項１乃至６のいずれか一つに記載の光学フィルタ。
【請求項８】
少なくとも一方の外表面に反射防止膜を有する、請求項１乃至７のいずれか一つに記載の光学フィルタ。
【請求項９】
前記第１の赤外線吸収ガラス板と前記第２の赤外線吸収ガラス板との間に、透明なガラス板を有し、
前記第１の赤外線吸収ガラス板の２５℃〜２５０℃の平均熱膨張係数をαａとし、前記第２の赤外線吸収ガラス板の２５℃〜２５０℃の平均熱膨張係数をαｂとし、前記透明なガラス板の２５℃〜２５０℃の平均熱膨張係数をαｃとしたとき、αｃは、αａとαｂの間にある、請求項１乃至８のいずれか一つに記載の光学フィルタ。
【発明の詳細な説明】
【技術分野】
【０００１】
本発明は、赤外線カットフィルタのような光学フィルタに関する。
【背景技術】
【０００２】
赤外線カットフィルタは、赤外領域の波長の光（以下、「赤外光」という）をカットし、可視光を透過させることができるため、固体撮像装置やセンサ等のデバイスに幅広く使用されている。
【０００３】
通常、赤外線カットフィルタは、透明基板のような基板の上に、高屈折率層と低屈折率層を交互に有する光学多層膜を設置することにより構成される（特許文献１）。
【先行技術文献】
【特許文献】
【０００４】
【特許文献１】特開２００６−６００１４号公報
【発明の概要】
【発明が解決しようとする課題】
【０００５】
近年の機器の小型化や薄型化に伴い、機器内の各種デバイスは、より近接した状態で配置されるようになってきた。このため、赤外線カットフィルタを備えるデバイスには、広角度で光が入射される傾向にある。
【０００６】
しかしながら、赤外線カットフィルタの光学多層膜は、入射角度依存性を有することが知られている。従って、光学多層膜を有する従来の赤外線カットフィルタでは、光の入射角度によって光学特性が変化してしまうという問題がある。
【０００７】
また、赤外線カットフィルタを備えるデバイス（以下、「赤外線カットデバイス」と称する）が赤外線を放射するデバイス（以下、「赤外線放射デバイス」と称する）と近接した状態で配置される機器では、赤外線カットフィルタによる赤外光のカット機能が十分でないと、赤外線カットデバイスに誤動作が生じるおそれがある。
【０００８】
例えば、スマートフォンや携帯ゲーム機等には、機器の周囲の環境光を検出する環境光センサが設置されている。環境光センサで環境光を検出することにより、機器のディスプレイの輝度を適正に調整することができる。しかしながら、環境光センサは、赤外線カットフィルタを有するため、環境光センサの近傍に赤外線放射デバイスが配置されると、該赤外線放射デバイスからの赤外線によって、環境光センサに誤動作が生じるおそれがある。
【０００９】
このような問題から、近年、光学特性の角度依存性を有意に抑制することができる上、赤外光を適正にカットすることが可能な赤外線カットフィルタに対する要望が高まっている。
【００１０】
本発明は、このような背景に鑑みなされたものであり、本発明では、赤外光を適正にカットすることができる上、光学特性が光の入射角度にあまり依存しない光学フィルタを提供することを目的とする。
【課題を解決するための手段】
【００１１】
本発明では、光学フィルタであって、
波長４００ｎｍ〜５５０ｎｍの光の平均透過率が８０％以上の第１の赤外線吸収ガラス板と、
波長４００ｎｍ〜５５０ｎｍの光の平均透過率が８０％以上の第２の赤外線吸収ガラス板と、
を備え、
前記第１の赤外線吸収ガラス板の波長７００ｎｍにおける透過率をＴａとし、前記第２の赤外線吸収ガラス板の波長７００ｎｍにおける透過率をＴｂとしたとき、ＴａとＴｂの差の絶対値ΔＴが１０％以上、９０％以下である、光学フィルタが提供される。
【発明の効果】
【００１２】
本発明では、赤外光を適正にカットすることができる上、光学特性が光の入射角度にあまり依存しない光学フィルタを提供することができる。
【図面の簡単な説明】
【００１３】
【図１】本発明の一実施形態による光学フィルタの特徴を説明するための模式図である。
【図２】本発明の一実施形態による光学フィルタの構成を模式的に示した断面図である。
【図３】本発明の別の実施形態による光学フィルタの構成を模式的に示した断面図である。
【図４】本発明のさらに別の実施形態による光学フィルタの構成を模式的に示した断面図である。
【図５】本発明のさらに別の実施形態による光学フィルタの構成を模式的に示した断面図である。
【図６】例１に係る光学フィルタの透過率特性を、第１の赤外線吸収ガラス板および第２の赤外線吸収ガラス板の透過率特性と合わせて示したグラフである。
【図７】例２に係る光学フィルタの透過率特性を、第１の赤外線吸収ガラス板および第２の赤外線吸収ガラス板の透過率特性と合わせて示したグラフである。
【図８】例３に係る光学フィルタの透過率特性を、第１の赤外線吸収ガラス板および第２の赤外線吸収ガラス板の透過率特性と合わせて示したグラフである。
【図９】例４に係る光学フィルタの透過率特性を、第１の赤外線吸収ガラス板および第２の赤外線吸収ガラス板の透過率特性と合わせて示したグラフである。
【図１０】例５に係る光学フィルタの透過率特性を、第１の赤外線吸収ガラス板および第２の赤外線吸収ガラス板の透過率特性と合わせて示したグラフである。
【図１１】例６に係る光学フィルタの透過率特性を、第１の赤外線吸収ガラス板および第２の赤外線吸収ガラス板の透過率特性と合わせて示したグラフである。
【図１２】例１１に係る光学フィルタの透過率特性を示したグラフである。
【図１３】例１２に係る光学フィルタの透過率特性（光の入射角度依存性）を示したグラフである。
【図１４】例１に係る光学フィルタの透過率特性（光の入射角度依存性）を示したグラフである。
【図１５】例２に係る光学フィルタの透過率特性（光の入射角度依存性）を示したグラフである。
【図１６】例３に係る光学フィルタの透過率特性（光の入射角度依存性）を示したグラフである。
【図１７】例４に係る光学フィルタの透過率特性（光の入射角度依存性）を示したグラフである。
【図１８】例５に係る光学フィルタの透過率特性（光の入射角度依存性）を示したグラフである。
【図１９】例６に係る光学フィルタの透過率特性（光の入射角度依存性）を示したグラフである。
【発明を実施するための形態】
【００１４】
以下、図面を参照して、本発明の一実施形態について説明する。
【００１５】
本発明の一実施形態では、光学フィルタであって、
波長４００ｎｍ〜５５０ｎｍの光の平均透過率が８０％以上の第１の赤外線吸収ガラス板と、
波長４００ｎｍ〜５５０ｎｍの光の平均透過率が８０％以上の第２の赤外線吸収ガラス板と、
を備え、
前記第１の赤外線吸収ガラス板の波長７００ｎｍにおける透過率をＴａとし、前記第２の赤外線吸収ガラス板の波長７００ｎｍにおける透過率をＴｂとしたとき、ＴａとＴｂの差の絶対値ΔＴが１０％以上、９０％以下である、光学フィルタが提供される。
【００１６】
ここで、本願において、ガラス板における波長４００ｎｍ〜５５０ｎｍの光の平均透過率を、特に「可視光平均透過率」とも称する。
【００１７】
本発明の一実施形態では、光学フィルタは、複数の赤外線吸収ガラス板で構成される。また、本発明の一実施形態による光学フィルタでは、各赤外線吸収ガラス板は、赤外線吸収成分を含有する。
【００１８】
従って、本発明の一実施形態では、従来のような光学多層膜の構造による光の干渉を用いて赤外光を反射する赤外線カットフィルタとは異なり、赤外線吸収成分により、赤外光を吸収することができる。このため、本発明の一実施形態による光学フィルタでは、光の入射角度が光学特性に及ぼす影響を有意に抑制することができる。
【００１９】
なお、複数の赤外線吸収ガラス板を単に重ね合わせて光学フィルタを構成しただけでは、可視光領域の透過率が著しく低下するおそれがある。
【００２０】
しかしながら、本発明の一実施形態では、第１および第２の赤外線吸収ガラス板は、いずれも可視光平均透過率が８０％以上であるという特徴を有する。従って、本発明の一実施形態では、第１および第２の赤外線吸収ガラス板を重ね合わせても、可視光領域における透過率の大きな低下は生じ難い。
【００２１】
さらに、本発明の一実施形態による光学フィルタでは、第１の赤外線吸収ガラス板の波長７００ｎｍにおける透過率をＴａとし、第２の赤外線吸収ガラス板の波長７００ｎｍにおける透過率をＴｂとしたとき、ＴａとＴｂの差の絶対値（以下、「ΔＴ」で表す）が１０％以上、９０％以下となるように、それぞれの赤外線吸収ガラス板が選定される。これにより、透過率が大きく変化することが求められる波長７００ｎｍ前後の光学フィルタの透過率が、一方の赤外線吸収ガラス板の光学特性と略同一となり、光学フィルタの設計が容易になる。また、光学フィルタの赤外領域における透過率を有意に低減することができる。
【００２２】
以上の特徴により、本発明の一実施形態に係る光学フィルタでは、可視光領域の透過率の低下を有意に抑制したまま、赤外光を有意に低減することができる。
【００２３】
以下、図１を参照して、本発明の一実施形態に係る光学フィルタの特徴をより詳しく説明する。
【００２４】
図１には、本発明の一実施形態に係る光学フィルタに含まれる第１および第２の赤外線吸収ガラス板の光学特性の一例を模式的に示す。
【００２５】
図１において、横軸は波長であり、縦軸は透過率である。また、曲線Ａは、第１の赤外線吸収ガラス板の透過率特性を模式的に表しており、曲線Ｂは、第２の赤外線吸収ガラス板の透過率特性を模式的に表している。さらに、曲線Ｃは、曲線Ａと曲線Ｂの掛け合わせ、すなわち第１の赤外線吸収ガラス板と第２の赤外線吸収ガラス板を組み合わせた際の光学フィルタとしての透過率特性を表している。
【００２６】
図１に示すように、本発明の一実施形態に係る光学フィルタでは、第１の赤外線吸収ガラス板および第２の赤外線吸収ガラス板は、いずれも、可視光領域において８０％を超える可視光平均透過率を有する。
【００２７】
この場合、曲線Ｃに示すように、２枚の赤外線吸収ガラス板を組み合わせても、可視光領域において、比較的高い透過率を維持することができる。第１の赤外線吸収ガラス板および第２の赤外線吸収ガラス板は、いずれも、可視光領域において８０％未満の可視光平均透過率を有する場合、光学フィルタの可視光の透過率特性が低くなるため好ましくない。第１の赤外線吸収ガラス板および第２の赤外線吸収ガラス板は、いずれも、可視光領域において８１％以上の可視光平均透過率を有することが好ましく、８２％以上の可視光平均透過率を有することがより好ましい。
【００２８】
例えば、本発明の一実施形態による光学フィルタは、７６％以上の可視光平均透過率を有する。光学フィルタは、７６％未満の可視光平均透過率を有する場合、光センサにこの光学フィルタを用いるとセンサの受光量が低くなるおそれがあり好ましくない。光学フィルタは、７８％以上の可視光平均透過率を有することが好ましく、８０％以上の可視光平均透過率を有することがより好ましい。
【００２９】
また、第１の赤外線吸収ガラス板は、波長７００ｎｍにおいて透過率Ｔａを有し、第２の赤外線吸収ガラス板は、波長７００ｎｍにおいて透過率Ｔｂを有する。両赤外線吸収ガラス板は、透過率Ｔａと透過率Ｔｂの差の絶対値ΔＴが１０％以上となるように選定される。換言すれば、２枚の赤外線吸収ガラス板の一方は、波長７００ｎｍにおいて、他方の赤外線吸収ガラス板よりも１０％以上大きな（または小さな）透過率を有する。
【００３０】
この場合、波長７００ｎｍにおける透過率が高い方の赤外線吸収ガラス板（図１の場合、第１の赤外線吸収ガラス板）は、波長７００ｎｍにおける透過率が低い方の赤外線吸収ガラス板（図１の場合、第２の赤外線吸収ガラス板）に比べて、透過率が大きく低下する波長が高波長側に存在する。
【００３１】
例えば、図１に示す例において、赤外線吸収ガラス板における透過率が５０％となる際の高波長側の波長を半値波長Ｔ５０で表すと、第１の赤外線吸収ガラス板の半値波長Ｔ５０は、第２の赤外線吸収ガラス板の半値波長Ｔ５０に比べて、高波長側に存在する。
【００３２】
そしてこの場合、曲線Ｃに示すように、それぞれの赤外線吸収ガラス板を重ね合わせた際に得られる赤外領域における透過率は、十分に小さくなる。ここで、透過率Ｔａと透過率Ｔｂの差の絶対値ΔＴが１０％未満であると、光学フィルタとしての波長７００ｎｍの光の透過率特性が低くなるため好ましくない。透過率Ｔａと透過率Ｔｂの差の絶対値ΔＴが９０％超であると、一方の赤外線吸収ガラス基板（波長７００ｎｍにおける透過率が低い方）の波長７００ｎｍの透過率を低くする必要があり、これに伴い可視光平均透過率が低くなるおそれがあり好ましくない。両赤外線吸収ガラス板は、透過率Ｔａと透過率Ｔｂの差の絶対値ΔＴが１５％以上となるように選定されるのが好ましく、２０％以上となるように選定されるのがより好ましい。また、両赤外線吸収ガラス板は、透過率Ｔａと透過率Ｔｂの差の絶対値ΔＴが８９％以下となるように選定されるのが好ましく、８８％以下となるように選定されるのがより好ましい。
【００３３】
例えば、本発明の一実施形態による光学フィルタでは、波長８５０ｎｍ〜９５０ｎｍの範囲における光学濃度の平均値は、２．５以上である。波長８５０ｎｍ〜９５０ｎｍの範囲における光学濃度の平均値は、３．０以上であることが好ましく、３．５以上であることがより好ましい。
【００３４】
このように、本発明の一実施形態による光学フィルタでは、可視光領域における透過率を高い値に維持したまま、赤外領域における透過率を有意に低減させることができる。
【００３５】
また、本発明の一実施形態に係る光学フィルタでは、光学多層膜による赤外光のカット機能を利用していないため、透過率に及ぼす入射光の角度依存性を有意に抑制することができる。
【００３６】
（本発明の一実施形態による光学フィルタ）
次に、図２を参照して、本発明の一実施形態による光学フィルタの構成について詳しく説明する。
【００３７】
図２には、本発明の一実施形態による光学フィルタ（以下、「第１の光学フィルタ」と称する）の断面を模式的に示す。
【００３８】
図２に示すように、第１の光学フィルタ１００は、第１の赤外線吸収ガラス板１１０と、第２の赤外線吸収ガラス板１３０とを相互に積層することにより構成される。第１の赤外線吸収ガラス板１１０の外表面は、第１の光学フィルタ１００の第１の側１０２となり、第２の赤外線吸収ガラス板１３０の外表面は、第１の光学フィルタ１００の第２の側１０４となる。
【００３９】
なお、本願において、「赤外線吸収ガラス板」とは、赤外線吸収成分を０．０５カチオン％以上含有するガラス板を意味する。また、赤外線吸収成分としては、例えば、鉄および銅などが挙げられる。また、ガラス板としては、前述の赤外線吸収成分を含有するガラスであれば構成するガラス組成系は特に限定されない。ガラス組成として、例えば、リン酸ガラス、フツリン酸ガラス、ケイリン酸ガラス、硫リン酸ガラス、ソーダライムガラス、ホウケイ酸ガラス、無アルカリガラス、アルミノシリケートガラス等が挙げられる。
【００４０】
第１の赤外線吸収ガラス板１１０は、８０％以上の可視光平均透過率を有する。また、第２の赤外線吸収ガラス板１３０は、８０％以上の可視光平均透過率を有する。
【００４１】
さらに、第１の赤外線吸収ガラス板１１０の波長７００ｎｍにおける透過率をＴａとし、第２の赤外線吸収ガラス板１３０の波長７００ｎｍにおける透過率をＴｂとしたとき、第１の赤外線吸収ガラス板１１０および第２の赤外線吸収ガラス板１３０は、透過率Ｔａと透過率Ｔｂの差の絶対値ΔＴが１０％以上、９０％以下となるように選定される。
【００４２】
なお、以降の記載では、便宜上、Ｔａ＞Ｔｂと仮定する。
【００４３】
このような第１の光学フィルタ１００では、前述のように、可視光領域における透過率を高い値に維持したまま、赤外領域における透過率を有意に低減させることができる。また、第１の光学フィルタ１００では、透過率に及ぼす入射光の角度依存性を有意に抑制することができる。
【００４４】
以下、第１の光学フィルタ１００を構成する各部材についてより詳しく説明する。
【００４５】
（第１の赤外線吸収ガラス板１１０）
前述のように、第１の赤外線吸収ガラス板１１０は、８０％以上の可視光平均透過率を有する。可視光平均透過率は、８１％以上であることが好ましく、８２％以上であることがより好ましい。
【００４６】
また、第１の赤外線吸収ガラス板１１０は、０．０５カチオン％以上の赤外線吸収成分を有する。赤外線吸収成分は、例えば、鉄および／または銅であっても良い。
【００４７】
なお、第１の赤外線吸収ガラス板１１０は、第２の赤外線吸収ガラス板１３０との間で前述のＴａとＴｂ関係を満たす限り、いかなる組成を有しても良い。
【００４８】
ただし、第１の赤外線吸収ガラス板１１０が第１の光学フィルタ１００の一方の外表面となる場合、すなわち、第１の赤外線吸収ガラス板１１０の一方の表面が露出される場合、第１の赤外線吸収ガラス板１１０は、フッ素を有しても良い。これにより、少なくとも第１の赤外線吸収ガラス板１１０の側において、第１の光学フィルタ１００の耐侯性を向上させることができる。
【００４９】
第１の赤外線吸収ガラス板１１０の厚さは、特に限られない。ただし、第１の光学フィルタ１００が環境光センサのような小型デバイスに使用される場合、第１の光学フィルタ１００の薄肉化のため、厚さは０．０５ｍｍ〜２ｍｍの範囲であることが好ましい。
【００５０】
（第２の赤外線吸収ガラス板１３０）
第２の赤外線吸収ガラス板１３０についても、組成を除き、第１の赤外線吸収ガラス板１１０と同様のことが言える。
【００５１】
第２の赤外線吸収ガラス板１３０は、０．０５カチオン％以上の赤外線吸収成分を有する。赤外線吸収成分は、例えば、銅であっても良い。
【００５２】
第２の赤外線吸収ガラス板１３０は、第１の赤外線吸収ガラス板１１０との間で前述のＴａとＴｂ関係を満たす限り、いかなる組成を有しても良い。
【００５３】
ただし、第２の赤外線吸収ガラス板１３０が第１の光学フィルタ１００の一方の外表面となる場合、すなわち、第２の赤外線吸収ガラス板１３０の一方の表面が露出される場合、第２の赤外線吸収ガラス板１３０は、フッ素を有しても良い。これにより、少なくとも第２の赤外線吸収ガラス板１３０の側において、第１の光学フィルタ１００の耐侯性を向上させることができる。
【００５４】
（その他）
図２には示されていないが、第１の光学フィルタ１００は、さらに、第１の側１０２および／または第２の側１０４に、反射防止膜を有しても良い。反射防止膜を設けることにより、第１の光学フィルタ１００に入射される光量の損失を、有意に抑制することが可能となる。
【００５５】
反射防止膜は、例えば、低屈折率層と高屈折率層を交互に積層することにより構成されても良い。低屈折率層としては、屈折率が１．７以下の層が好ましく、例えば、低屈折率層は、ＳｉＯ２、ＭｇＦ２、Ａｌ２Ｏ３等で構成されても良い。一方、高屈折率層としては、屈折率が２．０以上の層が好ましく、例えば、高屈折率層は、ＴｉＯ２、Ｎｂ２Ｏ５、Ｔａ２Ｏ５等で構成されても良い。
【００５６】
なお、第１の赤外線吸収ガラス板１１０と第２の赤外線吸収ガラス板１３０の接合方法は、特に限られない。
【００５７】
第１の赤外線吸収ガラス板１１０と第２の赤外線吸収ガラス板１３０は、例えば、間に接着層を介在させることにより、接合されても良い。
【００５８】
接着層としては、屈折率が第１の赤外線吸収ガラス板１１０および第２の赤外線吸収ガラス板１３０に近いものが好ましい。接着層としては、例えば、アクリル系の樹脂またはエポキシ系の樹脂が使用されても良い。
【００５９】
あるいは、第１の赤外線吸収ガラス板１１０と第２の赤外線吸収ガラス板１３０は、フッ素接合（フッ素で表面を溶融して接着）、オプティカルコンタクト、エッチングによる活性化、金属薄膜（スパッタリングにより形成）の介在による接合、プラズマによる活性化、陽極接合、ガラスフリットの介在による接合、およびレーザーによる表面溶融による接合等により、接合されても良い。
【００６０】
（本発明の別の実施形態による光学フィルタ）
次に、図３を参照して、本発明の別の実施形態による光学フィルタの構成について詳しく説明する。
【００６１】
図３には、本発明の別の実施形態による光学フィルタ（以下、「第２の光学フィルタ」と称する）の断面を模式的に示す。
【００６２】
図３に示すように、第２の光学フィルタ２００は、第１の赤外線吸収ガラス板２１０と、第２の赤外線吸収ガラス板２３０と、両者の間に設置された透明ガラス板２７０とを有する。
【００６３】
第２の光学フィルタ２００において、第１の赤外線吸収ガラス板２１０の外表面は、第２の光学フィルタ２００の第１の側２０２となり、第２の赤外線吸収ガラス板２３０の外表面は、第２の光学フィルタ２００の第２の側２０４となる。
【００６４】
第２の光学フィルタ２００において、第１の赤外線吸収ガラス板２１０および第２の赤外線吸収ガラス板２３０の構成としては、前述の第１の光学フィルタ１００における第１の赤外線吸収ガラス板１１０および第２の赤外線吸収ガラス板１３０の記載が参照できる。従って、ここではこれ以上説明しない。
【００６５】
一方、透明ガラス板２７０は、赤外線吸収ガラス板ではなく、赤外線吸収成分を含有しない透明ガラスで構成される。
【００６６】
透明ガラス板２７０は、第２の光学フィルタ２００において、第１の赤外線吸収ガラス板２１０と第２の赤外線吸収ガラス板２３０の間の剥離を抑制するために設置される。すなわち、第１の赤外線吸収ガラス板２１０の２５℃〜２５０℃の平均熱膨張係数をαａとし、第２の赤外線吸収ガラス板２３０の２５℃〜２５０℃の平均熱膨張係数をαｂとし、透明ガラス板２７０の２５℃〜２５０℃の平均熱膨張係数をαｃとしたとき、透明ガラス板２７０は、αｃがαａとαｂの間となるように選定される。
【００６７】
このような透明ガラス板２７０を設けることにより、第１の赤外線吸収ガラス板２１０と第２の赤外線吸収ガラス板２３０の間の温度変化に起因する剥離を抑制することが可能になる。
【００６８】
第２の光学フィルタ２００においても、第１の赤外線吸収ガラス板２１０および第２の赤外線吸収ガラス板２３０は、透過率Ｔａと透過率Ｔｂの差の絶対値ΔＴが１０％以上、９０％以下となるように選定される。
【００６９】
従って、第２の光学フィルタ２００においても、可視光領域における透過率を高い値に維持したまま、赤外領域における透過率を有意に低減させることができる。また、第２の光学フィルタ２００では、透過率に及ぼす入射光の角度依存性を有意に抑制することができる。
【００７０】
なお、図３には示されていないが、第２の光学フィルタ２００は、さらに、第１の側２０２および／または第２の側２０４に、反射防止膜を有しても良い。
【００７１】
なお、第２の光学フィルタ２００に含まれる透明ガラス板２７０は、以下のような特徴を有しても良い。
【００７２】
（透明ガラス板２７０）
透明ガラス板２７０は、前述の第２の光学フィルタ２００の機能を阻害しない限り、いかなる組成を有しても良い。ガラス組成としては、例えば、リン酸ガラス、フツリン酸ガラス、ケイリン酸ガラス、硫リン酸ガラス、ソーダライムガラス、ホウケイ酸ガラス、無アルカリガラス、アルミノシリケートガラス等が挙げられる。
【００７３】
透明ガラス板２７０は、８０％以上の可視光平均透過率を有する。透明ガラス板２７０は、８１％以上の可視光平均透過率を有することが好ましく、８２％以上の可視光平均透過率を有することがより好ましい。
【００７４】
透明ガラス板２７０は、例えば、０．０５ｍｍ〜２ｍｍの厚さを有しても良い。
【００７５】
なお、前述のように、透明ガラス板２７０は、実質的に赤外線吸収成分を含まない。ただし、製造工程上、透明ガラス板２７０には、不可避不純物として、０．０１質量％未満の赤外線吸収成分が含まれる場合がある。
【００７６】
（本発明のさらに別の実施形態による光学フィルタ）
次に、図４を参照して、本発明のさらに別の実施形態による光学フィルタの構成について詳しく説明する。
【００７７】
図４には、本発明のさらに別の実施形態による光学フィルタ（以下、「第３の光学フィルタ」と称する）の断面を模式的に示す。
【００７８】
図４に示すように、第３の光学フィルタ３００は、第２の赤外線吸収ガラス板３３０と、第１の赤外線吸収ガラス板３１０と、第３の赤外線吸収ガラス板３５０とをこの順に有する。
【００７９】
ここで、第３の赤外線吸収ガラス板３５０は、第２の赤外線吸収ガラス板３３０と同じ組成を有する。従って、第３の光学フィルタ３００は、第１の赤外線吸収ガラス板３１０が、両側の第２の赤外線吸収ガラス板３３０で挟まれた構成を有する。
【００８０】
第３の光学フィルタ３００において、第２の赤外線吸収ガラス板３３０の外表面は、第３の光学フィルタ３００の第１の側３０２となり、第３の赤外線吸収ガラス板３５０の外表面は、第３の光学フィルタ３００の第２の側３０４となる。
【００８１】
第３の光学フィルタ３００において、第１の赤外線吸収ガラス板３１０および第２の赤外線吸収ガラス板３３０の構成としては、前述の第１の光学フィルタ１００における第１の赤外線吸収ガラス板１１０および第２の赤外線吸収ガラス板１３０の記載が参照できる。
【００８２】
なお、第３の光学フィルタ３００では、第２の赤外線吸収ガラス板３３０および第３の赤外線吸収ガラス板３５０は、フッ素を含むことが好ましい。これにより、第３の光学フィルタ３００の耐侯性を向上させることができる。
【００８３】
第３の光学フィルタ３００においても、第１の赤外線吸収ガラス板３１０および第２の赤外線吸収ガラス板３３０は、透過率Ｔａと透過率Ｔｂの差の絶対値ΔＴが１０％以上、９０％以下となるように選定される。第３の光学フィルタ３００のように赤外線吸収ガラス板を３枚用いる場合、ガラス組成もしくは透過率特性が略同一の２枚の赤外線吸収ガラス板を重ね合せた際の透過率特性を透過率Ｔａもしくは透過率Ｔｂと定義する。例えば、第３の光学フィルタ３００においては、組成が同一である第２の赤外線吸収ガラス板３３０と第３の赤外線吸収ガラス板３５０とを重ね合せた際の透過率特性を用いて、透過率Ｔｂを定義する。
【００８４】
従って、第３の光学フィルタ３００においても、可視光領域における透過率を高い値に維持したまま、赤外領域における透過率を有意に低減させることができる。また、第３の光学フィルタ３００では、透過率に及ぼす入射光の角度依存性を有意に抑制することができる。
【００８５】
なお、図４には示されていないが、第３の光学フィルタ３００は、さらに、第１の側３０２および／または第２の側３０４に、反射防止膜を有しても良い。
【００８６】
（本発明のさらに別の実施形態による光学フィルタ）
次に、図５を参照して、本発明のさらに別の実施形態による光学フィルタの構成について詳しく説明する。
【００８７】
図５には、本発明のさらに別の実施形態による光学フィルタ（以下、「第４の光学フィルタ」と称する）の断面を模式的に示す。
【００８８】
図５に示すように、第４の光学フィルタ４００は、前述の第３の光学フィルタ３００において、それぞれの赤外線吸収ガラス板の間に、透明ガラス板が設置された構成を有する。すなわち、第４の光学フィルタ４００は、第２の赤外線吸収ガラス板４３０と、第１の透明ガラス板４７０と、第１の赤外線吸収ガラス板４１０と、第２の透明ガラス板４８０と、第３の赤外線吸収ガラス板４５０とをこの順に積層した構成を有する。
【００８９】
第４の光学フィルタ４００において、第２の赤外線吸収ガラス板４３０の外表面は、第４の光学フィルタ４００の第１の側４０２となり、第３の赤外線吸収ガラス板４５０の外表面は、第４の光学フィルタ４００の第２の側４０４となる。
【００９０】
第４の光学フィルタ４００において、第１、第２および第３の赤外線吸収ガラス板４１０、４３０、４５０の構成としては、前述の第３の光学フィルタ３００における第１、第２および第３の赤外線吸収ガラス板３１０、３３０、３５０の記載が参照できる。さらに、第１の透明ガラス板４７０の構成としては、前述の第２の光学フィルタ２００における透明ガラス板２７０の記載が参照できる。
【００９１】
一方、第２の透明ガラス板４８０は、赤外線吸収ガラス板ではなく、赤外線吸収成分を含有しないガラスで構成される。
【００９２】
また、第２の透明ガラス板４８０は、第４の光学フィルタ４００において、第１の赤外線吸収ガラス板４１０と第３の赤外線吸収ガラス板４５０の間の剥離を抑制するために設置される。
【００９３】
すなわち、第１の赤外線吸収ガラス板４１０の２５℃〜２５０℃の平均熱膨張係数をαａとし、第３の赤外線吸収ガラス板４５０の２５℃〜２５０℃の平均熱膨張係数をαｂ'（αｂ'は、第２の赤外線吸収ガラス板４３０の２５℃〜２５０℃の平均熱膨張係数αｂと等しい）とし、第２の透明ガラス板４８０の２５℃〜２５０℃の平均熱膨張係数をαｄとしたとき、第２の透明ガラス板４８０は、αｄがαａとαｂ'の間となるように選定される。
【００９４】
このような第２の透明ガラス板４８０を設けることにより、第１の赤外線吸収ガラス板４１０と第３の赤外線吸収ガラス板４５０の間の剥離も、有意に抑制することが可能になる。
【００９５】
第４の光学フィルタ４００において、第１の赤外線吸収ガラス板４１０および第２の赤外線吸収ガラス板４３０は、透過率Ｔａと透過率Ｔｂの差の絶対値ΔＴが１０％以上、９０％以下となるように選定される。第４の光学フィルタ４００は、第３の光学フィルタ３００と同様に赤外線吸収ガラス板を３枚用いるため、前述のとおり組成が同一である第２の赤外線吸収ガラス板４３０と第３の赤外線吸収ガラス板４５０とを重ね合せた際の透過率特性を用いて、透過率Ｔｂを定義する。
【００９６】
従って、第４の光学フィルタ４００においても、可視光領域における透過率を高い値に維持したまま、赤外領域における透過率を有意に低減させることができる。また、第４の光学フィルタ４００では、透過率に及ぼす入射光の角度依存性を有意に抑制することができる。
【００９７】
なお、図５には示されていないが、第４の光学フィルタ４００は、さらに、第１の側４０２および／または第２の側４０４に、反射防止膜を有しても良い。
【００９８】
以上、図２〜図５を参照して、本発明の一実施形態による光学フィルタについて説明した。しかしながら、これらの構成は単なる一例であって、本発明の一実施形態による光学フィルタは、前述のような第１および第２の赤外線吸収ガラス板を有し、前述のような効果が得られる限り、いかなる構成を有しても良いことは明らかである。
【実施例】
【００９９】
以下、本発明の実施例について説明する。なお、以下の記載において、例１〜例６は実施例であり、例１１および例１２は比較例である。
【０１００】
（例１）
前述の図２に示したような２枚の赤外線吸収ガラス板を含む光学フィルタ（「例１に係る光学フィルタ」と称する）を構成し、その特性を評価した。
【０１０１】
第１の赤外線吸収ガラス板としては、以下の表１における「ガラスＡ」の組成を有するガラス板を使用した。厚さは、１．０６ｍｍである。
【０１０２】
また、第２の赤外線吸収ガラス板としては、表１における「ガラスＢ」の組成を有するガラス板を使用した。厚さは、０．３８ｍｍである。従って、例１に係る光学フィルタの総厚さは、１．４４ｍｍである。
【０１０３】
【表１】
2020086335.tif 000003
第１の赤外線吸収ガラス板は、可視光平均透過率が８４．４％であり、波長７００ｎｍでの透過率Ｔａが６１．０％であった。また、透過率が５０％となる長波長側の波長、すなわち半値波長Ｔ５０は、７２４ｎｍであった。
【０１０４】
一方、第２の赤外線吸収ガラス板は、可視光平均透過率が８７．３％であり、波長７００ｎｍでの透過率Ｔｂが７．１％であった。また、半値波長Ｔ５０は、６１４ｎｍであった。
【０１０５】
従って、両者の波長７００ｎｍにおける透過率差の絶対値ΔＴ（＝｜Ｔａ−Ｔｂ｜）は、５３．９％であった。
【０１０６】
以下の表２における「例１」の欄には、例１に係る光学フィルタの構成およびΔＴなどをまとめて示した。
【０１０７】
【表２】
2020086335.tif 000004
次に、以下の方法で、例１に係る光学フィルタの光学特性を評価した。
【０１０８】
まず、日本分光株式会社製Ｖ−５７０を用いて、第１の赤外線吸収ガラス板および第２の赤外線吸収ガラス板の透過率特性を実際に測定した。
【０１０９】
次に、得られた測定結果から、２枚の赤外線吸収ガラス板を積層した際の透過率特性を算定した。ここで、各赤外線吸収ガラス板の間の界面反射はゼロと仮定した。また、各赤外線吸収ガラス板の界面には、接着層が存在すると仮定し、該接着層の透過率損失を０．１％と仮定とした。
【０１１０】
図６には、このような方法により算定された、例１に係る光学フィルタの透過率特性を示す。なお、この図６には、第１の赤外線吸収ガラス板の透過率特性および第２の赤外線吸収ガラス板の透過率特性が合わせて示されている。
【０１１１】
図６から、例１に係る光学フィルタでは、可視光領域における透過率が十分に高く維持されることがわかった。
【０１１２】
なお、例１に係る光学フィルタにおいて、波長８５０ｎｍ〜９５０ｎｍの範囲における光学濃度の平均値ＯＤａｖｅを求めると、ＯＤａｖｅ＝３．７２となった。このことから、例１に係る光学フィルタでは、赤外領域、特に波長８５０ｎｍ〜９５０ｎｍにおける透過率が有意に抑制されることがわかった。
【０１１３】
（例２）
例１と同様の方法により、光学フィルタ（「例２に係る光学フィルタ」と称する）を構成した。
【０１１４】
ただし、この例２では、第１の赤外線吸収ガラス板（ガラスＡ）の厚さは、１．３７ｍｍとした。また、第２の赤外線吸収ガラス板としては、表１における「ガラスＣ」の組成を有するガラス板を使用した。厚さは、０．２３ｍｍである。従って、例２に係る光学フィルタの総厚さは、１．６０ｍｍである。
【０１１５】
前述の表２における「例２」の欄には、例２に係る光学フィルタの構成およびΔＴなどをまとめて示した。
【０１１６】
次に、前述の方法で、例２に係る光学フィルタの光学特性を評価した。
【０１１７】
図７には、得られた例２に係る光学フィルタの透過率特性を示す。なお、この図７には、第１の赤外線吸収ガラス板の透過率特性および第２の赤外線吸収ガラス板の透過率特性が合わせて示されている。
【０１１８】
図７から、例２に係る光学フィルタでは、可視光領域における透過率が十分に高く維持されることがわかった。
【０１１９】
なお、例２に係る光学フィルタにおいて、波長８５０ｎｍ〜９５０ｎｍの範囲における光学濃度の平均値ＯＤａｖｅを求めると、ＯＤａｖｅ＝４．２３となった。このことから、例２に係る光学フィルタでは、赤外領域、特に波長８５０ｎｍ〜９５０ｎｍにおける透過率が有意に抑制されることがわかった。
【０１２０】
（例３）
例１と同様の方法により、光学フィルタ（「例３に係る光学フィルタ」と称する）を構成した。
【０１２１】
ただし、この例３では、第１の赤外線吸収ガラス板（ガラスＡ）の厚さは、１．３２ｍｍとした。また、第２の赤外線吸収ガラス板（ガラスＢ）の厚さは、０．２７ｍｍとした。従って、例３に係る光学フィルタの総厚さは、１．５９ｍｍである。
【０１２２】
前述の表２における「例３」の欄には、例３に係る光学フィルタの構成およびΔＴなどをまとめて示した。
【０１２３】
次に、前述の方法で、例３に係る光学フィルタの光学特性を評価した。
【０１２４】
図８には、得られた例３に係る光学フィルタの透過率特性を示す。なお、この図８には、第１の赤外線吸収ガラス板の透過率特性および第２の赤外線吸収ガラス板の透過率特性が合わせて示されている。
【０１２５】
図８から、例３に係る光学フィルタでは、可視光領域における透過率が十分に高く維持されることがわかった。
【０１２６】
なお、例３に係る光学フィルタにおいて、波長８５０ｎｍ〜９５０ｎｍの範囲における光学濃度の平均値ＯＤａｖｅを求めると、ＯＤａｖｅ＝３．５７となった。このことから、例３に係る光学フィルタでは、赤外領域、特に波長８５０ｎｍ〜９５０ｎｍにおける透過率が有意に抑制されることがわかった。
【０１２７】
（例４）
例１と同様の方法により、光学フィルタ（「例４に係る光学フィルタ」と称する）を構成した。
【０１２８】
ただし、この例４では、第１の赤外線吸収ガラス板（ガラスＡ）の厚さは、１．４３ｍｍとした。また、第２の赤外線吸収ガラス板としては、表１における「ガラスＣ」の組成を有するガラス板を使用した。厚さは、０．１７ｍｍである。従って、例４に係る光学フィルタの総厚さは、１．６０ｍｍである。
【０１２９】
前述の表２における「例４」の欄には、例４に係る光学フィルタの構成およびΔＴなどをまとめて示した。
【０１３０】
次に、前述の方法で、例４に係る光学フィルタの光学特性を評価した。
【０１３１】
図９には、得られた例４に係る光学フィルタの透過率特性を示す。なお、この図９には、第１の赤外線吸収ガラス板の透過率特性および第２の赤外線吸収ガラス板の透過率特性が合わせて示されている。
【０１３２】
図９から、例４に係る光学フィルタでは、可視光領域における透過率が十分に高く維持されることがわかった。
【０１３３】
なお、例４に係る光学フィルタにおいて、波長８５０ｎｍ〜９５０ｎｍの範囲における光学濃度の平均値ＯＤａｖｅを求めると、ＯＤａｖｅ＝３．７９となった。このことから、例４に係る光学フィルタでは、赤外領域、特に波長８５０ｎｍ〜９５０ｎｍにおける透過率が有意に抑制されることがわかった。
【０１３４】
（例５）
例１と同様の方法により、光学フィルタ（「例５に係る光学フィルタ」と称する）を構成した。
【０１３５】
ただし、この例５では、第１の赤外線吸収ガラス板として、表１の「ガラスＤ」を使用した。厚さは、０．４５ｍｍである。また、第２の赤外線吸収ガラス板としては、表１における「ガラスＦ」の組成を有するガラス板を使用した。厚さは、０．８７ｍｍである。従って、例５に係る光学フィルタの総厚さは、１．３２ｍｍである。
【０１３６】
前述の表２における「例５」の欄には、例５に係る光学フィルタの構成およびΔＴなどをまとめて示した。
【０１３７】
次に、前述の方法で、例５に係る光学フィルタの光学特性を評価した。
【０１３８】
図１０には、得られた例５に係る光学フィルタの透過率特性を示す。なお、この図１０には、第１の赤外線吸収ガラス板の透過率特性および第２の赤外線吸収ガラス板の透過率特性が合わせて示されている。
【０１３９】
図１０から、例５に係る光学フィルタでは、可視光領域における透過率が十分に高く維持されることがわかった。
【０１４０】
なお、例５に係る光学フィルタにおいて、波長８５０ｎｍ〜９５０ｎｍの範囲における光学濃度の平均値ＯＤａｖｅを求めると、ＯＤａｖｅ＝４．０６となった。このことから、例５に係る光学フィルタでは、赤外領域、特に波長８５０ｎｍ〜９５０ｎｍにおける透過率が有意に抑制されることがわかった。
【０１４１】
（例６）
例１と同様の方法により、光学フィルタ（「例６に係る光学フィルタ」と称する）を構成した。
【０１４２】
ただし、この例６では、第１の赤外線吸収ガラス板として、表１の「ガラスＤ」を使用した。厚さは、０．５１ｍｍである。また、第２の赤外線吸収ガラス板としては、表１における「ガラスＥ」の組成を有するガラス板を使用した。厚さは、０．１０ｍｍである。従って、例６に係る光学フィルタの総厚さは、０．６１ｍｍである。
【０１４３】
前述の表２における「例６」の欄には、例６に係る光学フィルタの構成およびΔＴなどをまとめて示した。
【０１４４】
次に、前述の方法で、例６に係る光学フィルタの光学特性を評価した。
【０１４５】
図１１には、得られた例６に係る光学フィルタの透過率特性を示す。なお、この図１１には、第１の赤外線吸収ガラス板の透過率特性および第２の赤外線吸収ガラス板の透過率特性が合わせて示されている。
【０１４６】
図１１から、例６に係る光学フィルタでは、可視光領域における透過率が十分に高く維持されることがわかった。
【０１４７】
なお、例６に係る光学フィルタにおいて、波長８５０ｎｍ〜９５０ｎｍの範囲における光学濃度の平均値ＯＤａｖｅを求めると、ＯＤａｖｅ＝４．３７となった。このことから、例６に係る光学フィルタでは、赤外領域、特に波長８５０ｎｍ〜９５０ｎｍにおける透過率が有意に抑制されることがわかった。
【０１４８】
（例１１）
単一の赤外線吸収ガラス板を用いて光学フィルタ（「例１１に係る光学フィルタ」と称する）とした。なお、この例１１では、単一の赤外線吸収ガラス板として、表１の「ガラスＣ」を使用した。厚さは、０．６３ｍｍである。
【０１４９】
例１１に係る光学フィルタの光学特性を評価した。
【０１５０】
図１２には、実際に測定された例１１に係る光学フィルタの透過率特性を示す。
【０１５１】
例１１に係る光学フィルタにおいて、波長８５０ｎｍ〜９５０ｎｍの範囲における光学濃度の平均値ＯＤａｖｅを求めると、ＯＤａｖｅ＝５．４１となった。
【０１５２】
なお、図１２から、例１１に係る光学フィルタでは、可視光領域における透過率があまり高くないことがわかった。
【０１５３】
以下の表３には、各例に係る光学フィルタの特性をまとめて示した。
【０１５４】
【表３】
2020086335.tif 000005
なお、表３には、後述する例１２に係る光学フィルタの特性も示した。
【０１５５】
（例１２）
赤外線吸収ガラス板に光学多層膜（ＴｉＯ２とＳｉＯ２とを交互積層（合計４０層）した赤外線反射膜）を積層して、光学フィルタ（「例１２に係る光学フィルタ」と称する）を製造した。ただし、この例１２では、赤外線吸収ガラス板として、表１の「ガラスＣ」を使用した。厚さは、０．２９ｍｍである。
【０１５６】
次に、例１２に係る光学フィルタを用いて、光の入射角度が光学特性に及ぼす影響を、光学薄膜シミュレーションソフト（ＴＦＣａｌｃ、Ｓｏｆｔｗａｒｅ  Ｓｐｅｃｔｒａ社製）を用いて評価した。
【０１５７】
図１３には、例１２に係る光学フィルタの透過率特性を示す。光の入射角度は、０°、３０°、および４０°とした。
【０１５８】
図１３から、例１２に係る光学フィルタでは、光の入射角度が大きくなるに従い、可視光の波長領域に透過リップル（透過率の変動）が発生し、可視光平均透過率が低下することがわかった。
【０１５９】
次に、前述の例１〜例６に係る光学フィルタを用いて、光学特性の光の入射角度依存性を、光学薄膜シミュレーションソフト（ＴＦＣａｌｃ、Ｓｏｆｔｗａｒｅ  Ｓｐｅｃｔｒａ社製）を用いて評価した。
【０１６０】
図１４には、例１に係る光学フィルタにおける、各入射角度での透過率特性を示す。
【０１６１】
図１５には、例２に係る光学フィルタにおける、各入射角度での透過率特性を示す。
【０１６２】
図１６には、例３に係る光学フィルタにおける、各入射角度での透過率特性を示す。
【０１６３】
図１７には、例４に係る光学フィルタにおける、各入射角度での透過率特性を示す。
【０１６４】
図１８には、例５に係る光学フィルタにおける、各入射角度での透過率特性を示す。
【０１６５】
図１９には、例６に係る光学フィルタにおける、各入射角度での透過率特性を示す。
【０１６６】
これらの図において、光の入射角度は、いずれも０°、３０°、および４０°とした。
【０１６７】
図１４〜図１９に示すように、例１〜例６に係る光学フィルタにおいては、光の入射角度が変化しても、透過率特性にあまり変化は認められないことがわかる。すなわち、例１〜例６に係る光学フィルタでは、可視光の波長領域において、透過リップル（透過率の変動）の発生が有意に抑制されており、光学特性は、光の入射角度にあまり依存しないと言える。
【０１６８】
例１２に係る光学フィルタと、例１〜例６に係る光学フィルタにおける透過率特性（光の入射角度）の相違は、以下に起因するものと考えられる。
【０１６９】
すなわち、例１２に係る光学フィルタは、赤外線吸収ガラス板と光学多層膜との組合せにより光学特性を発現させているため、光の干渉作用を用いる光学多層膜の光の入射角度による特性変化の影響を受ける。これに対し、例１〜例６に係る光学フィルタは、赤外線吸収ガラス板により光学特性を発現させているため、光の入射角度による特性変化が生じにくいと考えられる。
【符号の説明】
【０１７０】
１００      第１の光学フィルタ
１０２      第１の側
１０４      第２の側
１１０      第１の赤外線吸収ガラス板
１３０      第２の赤外線吸収ガラス板
２００      第２の光学フィルタ
２０２      第１の側
２０４      第２の側
２１０      第１の赤外線吸収ガラス板
２３０      第２の赤外線吸収ガラス板
２７０      透明ガラス板
３００      第３の光学フィルタ
３０２      第１の側
３０４      第２の側
３１０      第１の赤外線吸収ガラス板
３３０      第２の赤外線吸収ガラス板
３５０      第３の赤外線吸収ガラス板
４００      第４の光学フィルタ
４０２      第１の側
４０４      第２の側
４１０      第１の赤外線吸収ガラス板
４３０      第２の赤外線吸収ガラス板
４５０      第３の赤外線吸収ガラス板
４７０      第１の透明ガラス板
４８０      第２の透明ガラス板
【図１】
2020086335.tif 000006
【図２】
2020086335.tif 000007
【図３】
2020086335.tif 000008
【図４】
2020086335.tif 000009
【図５】
2020086335.tif 000010
【図６】
2020086335.tif 000011
【図７】
2020086335.tif 000012
【図８】
2020086335.tif 000013
【図９】
2020086335.tif 000014
【図１０】
2020086335.tif 000015
【図１１】
2020086335.tif 000016
【図１２】
2020086335.tif 000017
【図１３】
2020086335.tif 000018
【図１４】
2020086335.tif 000019
【図１５】
2020086335.tif 000020
【図１６】
2020086335.tif 000021
【図１７】
2020086335.tif 000022
【図１８】
2020086335.tif 000023
【図１９】
2020086335.tif 000024